(57)【要約】 【課題】通気性と防水性のある多層構造レザー材料を提供する。【解決手段】本発明の通気性と防水性のある多層構造レザー材料は、通気性を上げる為に小孔（１１）を有する天然レザー製又はコラーゲン・レザー製の層(以下「レザー層（１０」）と称する)と、水分の通過を阻止するが空気は通す通気性と防水性のある材料層（２０）とを積層し、加水分解耐性を有する接着剤で非積層構造となるよう接着して構成され、前記レザー層（１０）は、疎水性剤でコーティングし前記小孔（１１）を介した水の吸収を阻止する。【選択図】  図１
2019217772.tif 000002
【特許請求の範囲】
【請求項１】
通気性を上げる為に小孔（１１）を有する天然レザー（natual leather）製又はコラーゲン・レザー（collagen leather）製の層(以下「レザー層（１０））と称する)と、水分の通過を阻止する防水性とが空気は通す通気性のある材料層（２０）とを積層し、加水分解耐性を有する接着剤（hydrolysis-resistant adhesive）で非積層構造（non-laminar fashon）となるよう接着した通気性と防水性のある多層構造レザー材料において、
前記レザー層（１０）は、疎水性剤（hydrophobic agent）でコーティングされ、前記小孔（１１）を介した水の吸収を阻止する
ことを特徴とする通気性と防水性のある多層構造レザー材料。
【請求項２】
前記疎水性剤はシリコン・エステルである
ことを特徴とする請求項１記載の多層構造レザー材料。
【請求項３】
前記レザー層（１０）は、前記材料層（２０）が接着されている面とは反対の面に、表面コーティング（１２）を有する
ことを特徴とする請求項１又は２記載の多層構造レザー材料。
【請求項４】
前記表面コーティング（１２）は、ポリウレタン・ワニス（polyurethane varnish）を有する
ことを特徴とする請求項３記載の多層構造レザー材料。
【請求項５】
前記レザー層（１０）は、グラフェン−ベースのドーピング剤（graphen-based doping agent）と赤外線反射剤（infrared-reflecting agent）の少なくとも一方でコーティングされている
ことを特徴とする請求項１−４のいずれかに記載の多層構造レザー材料。
【請求項６】
強化層（３０）を更に有し、前記強化層（３０）は、加水分解耐性を有する手段で非積層構造となるよう接着された水は吸収しないが通気性のある材料製であり、
前記材料層（２０）は、前記レザー層（１０）と前記強化層（３０）との間にある
ことを特徴とする請求項１−５のいずれかに記載の多層構造レザー材料。
【請求項７】
３Ｄファブリック層を更に有し、前記３Ｄファブリック層は、加水分解耐性を有する手段で非積層構造となるよう接着された水は吸収しないが通気性のある材料製であり、
前記材料層（２０）は、前記レザー層（１０）と前記３Ｄファブリック層との間にある
ことを特徴とする請求項１−６のいずれかに記載の多層構造レザー材料。
【請求項８】
加熱用抵抗体（４０）が、前記複数の層の間に挿入されており、電源に接続されている
ことを特徴とする請求項７記載の多層構造レザー材料。
【請求項９】
前記接着剤は撥水処理されている（water repellent）
ことを特徴とする請求項７−８のいずれかに記載の多層構造レザー材料。
【請求項１０】
前記レザー層（１０）は赤外線反射剤でコーティングされている
ことを特徴とする請求項７−９のいずれかに記載の多層構造レザー材料。
【請求項１１】
（ａ）前記レザー層（１０）の吸収性能は、疎水性剤でコーティングされていない同等のレザー層のそれに比較し１０％以下であり、
（ｂ）前記レザー層（１０）の毛細管吸収性能は、疎水性剤でコーティングされていない同等のレザー層のそれに比較し１ｃｍ／ｈ以下であり、
（ｃ）前記材料層（２０）は、４７５ｇ／ｃｍ２以上の蒸気透過率性能を有する、
（ｄ）前記材料層（２０）は、少なくとも２分間は、１０ｐｓｉ以上の水圧耐性を有する、
の内の少なくとも１つの性能を有する
ことを特徴とする請求項７−１０のいずれかに記載の多層構造レザー材料。
【請求項１２】
請求項１−１１のいずれかに１項に記載の多層構造レザー材料を含むバッグ、財布、スーツケース、室内装飾品、衣服、衣服のいずれかである多層構造レザー製品。
【請求項１３】
前記レザー製品はシームを有し、前記シームは、前記シームの上部に接着された防水性の接着テープでシールされている
ことを特徴とする請求項７−１１のいずれかに記載の多層構造レザー製品。
【発明の詳細な説明】
【技術分野】
【０００１】
本発明は、通気性（breathable）と防水性（waterproof）がある多層構造（nulti-layered）のレザー材料に関する。このレザー材料は空気と湿分（蒸気）は通すが水分は通さない。この多層構造のレザー材料は、あらゆる種類の衣服、リュック・サック、ブリーフ・ケース、室内装飾品等の製造に用いられる。
【背景技術】
【０００２】
なめし皮（tanned leather）は、衣服、リュック・サック、室内装飾品等の製造に使用されることは知られている。レザーに表面保護処理が施こされていないものは、フル・グレイン・レザー（full grain leather）と呼ばれる。このフル・グレイン・レザーは、部分的に通気性があり、高い水吸収率を示す。このため、このレザーが水に触れると、濡れて水は通過できるようになる。
【０００３】
レザーに表面保護処理例えばポリウレタン・ワニス（polyurethane vanish）で表面処理がなされている場合は、防水性となるが通気性機能を失い、そのため気密（airtight）となる。
【０００４】
通気性を改善するために、小孔又は微細な穴（「小孔」と総称する）を、レザーに特に表面保護処理がされているレザーに形成することは公知である。しかしこの場合水はこの小孔を通過しレザーは防水機能を失う。
【０００５】
ＥＳ２１４２６２０Ｔ３は、通気性と防水性のあるソール（靴の足裏）を具備した靴を開示する。このソールは、小孔の開いたソールと、防水性と通気性のある層と、通気性のある材料あるいは小孔の開いた材料からなるインソール（靴の中底）を有する。レザーはオプションである。
【０００６】
ＥＰ０６１９９５９Ａ１は、上記に類似した通気性と防水性のある靴のソールを開示する。
【０００７】
これら２つの解決方法（引例）においてはレザー層は水を吸収する。その結果膨張し変形し、吸収性のあるフル・グレイン・レザーを用いた場合と表面保護処理を施したレザーを用いた場合の両方の場合は、好ましくない外観を呈する。小孔は、保護コーティング層を貫通し、小孔により形成されるダクト（通路）の内側の側面で、コーティングされていないレザーが露出する。
【発明の概要】
【発明が解決しようとする課題】
【０００８】
更にレザーのような水吸収性材料に小孔を開けると水滴（water droplet）が形成される。水滴は、表面にできると、毛細管現象により小孔の内部方向に吸引される。
【課題を解決するための手段】
【０００９】
本発明は、通気性と防水性がある多層構造のレザー材料を提供する。本発明のレザー材料は、公知の構造に従って、以下に記載のＡ層とＢ層を重ね合わせ、加水分解に対し耐性を有する接着剤（hydrolysis-resistant adhesive）で非積層構造（non-laminer arrangement）で接着して通気性を維持しながら構成した。
Ａ層：通気性を上げる為に小孔を有する天然レザー層又はコラーゲン・レザー層
Ｂ層：水の通過／透過を阻止するが空気は通す通気性と防水性がある材料層
【００１０】
「加水分解に対し耐性を有する接着剤」とは、水分又は湿分に接触しても劣化しない接着剤のことである。「非積層構造」とは、接着すべき複数の層の間に、接着剤の連続するシートが形成されない構成のことである。この連続するシートは、出来上がった材料の通気性を阻止する。
【００１１】
通気性を維持する為に、前記接着剤は、接着すべき層の上に、ドット（点）又はライン（線）の形態で配置する、或いは粉末、粒状、ドロップの形態で分散させ、加熱、加圧、活性材で、後続の活性化に進み、接着を形成する
【００１２】
「天然レザー（natural leather）」とは、動物の皮をねかす（curing）ことにより得られたレザーのことである。「コラーゲン・レザー（collagen leather）」とは、動物由来或いは別の生物に由来するコラーゲンを処理することにより得られたレザーのことであり、天然レザーに類似する特性と外観を有するる。
【００１３】
「コラーゲン・レザー」は、「天然レザー」のリサイクルから得られる、或いはコラーゲンを生成するよう遺伝子的に改変された細胞を培養することにより生成されたコラーゲンから得られる。
【００１４】
「通気性と防水性のある材料の層」とは、液状の水の通過は阻止するが、空気と水蒸気の通過は阻止しない層のことである。これは、小孔（pore）を有する層で実現できる。この小孔のサイズは、水滴の大きさの数千分の一のオーダーであり、水蒸気の分子（water vapour molecule）の数百倍のオーダーである。
【００１５】
通気性と防水性のある材料の水蒸気透過性は、４７５ｇ／ｃｍ２以上である。この値は、現在有効な標準規格ＢＳ  ７２０９：１９９０のガイドラインに沿って測定できる。
【００１６】
前記防水材料の層は、少なくとも２分間、１０ｐｓｉ以上の水圧耐性を有する。この値は、現在有効な標準規格ＩＳＯ  ８１１：２０１８のガイドラインに沿って測定できる。
【００１７】
通気性と防水性のある材料層と小孔を有するレザー層との組み合わせは、通気性のある材料を提供する。その理由は、これらの構成要素の全てが通気性と防水性とを提供するからである。防水性の層は、得られた多層構造のレザー材料を介した水の通過を阻止する。
【００１８】
本発明は従来技術には知られていない特徴を提供する。小孔を介した水又は流体の吸収を阻止する為に、またこれらの小孔を通して毛細管現象による水の吸収を回避する為に、レザー層を疎水性剤（hydrophobic agent）でコーティングする。
【００１９】
この疎水性剤を皮のなめし行程に間或いはその後レザー内部に浸透／含浸させる。即ちその製造過程の間疎水性剤をコラーゲン・レザー内の含ませる。
【００２０】
疎水性剤をコーティングすることにより、レザーの水分吸収を大幅に減らす或いは完全に無くす。しかし小孔を通した水分の透過性（permeability）と通気性は維持される。疎水性剤はシリコン・エステル（silicone esters）である。
【００２１】
レザー層は疎水性剤で処理しているのでレザー層は疎水性特性を有する。フル・グレイン・レザーは表面コーティングせずに採用できる。これにより、この種の皮が有する吸収の不都合を有さずに、フル・グレイン・レザーの特徴である外観を維持できる。
【００２２】
疎水性添加剤を加えて、疎水性剤をコーティングしていない無垢のレザー層に比較し、１０％未満の吸収率、１ｃｍ／ｈ未満の毛細管現象吸収率を有するレザー層を得ることができる。この値は現在有効な標準規格ＥＮＩＳＯ２４１７のガイドラインに沿って測定できる。
【００２３】
本発明の他の実施例によれば、レザー層は更に防水材料層が接着される側の反対側に表面コーティングを有してもよい。この表面コーティングを用いてレザーを防水性にし、耐性（表皮剥離と破断に対する）又は美観（resistance or aesthetics）を改善する。しかしこの場合レザーは既に防水性となっている。小孔の存在により表面コーティングの防水効果が無くなってしまう。それ故に表面コーティングは、外観と耐性のためだけで防水機能は有さない。
【００２４】
表面コーティングは例えばポリウレタン・ワニス（polyurethane varnish）である。
【００２５】
レザー層はグラフェン−ベースのドーピング剤（graphene-based doping agent）でコーティングされている。従来は、レザーの表皮剥離と破断に対する耐性は、皮のなめしプロセスの間クロムを塗布することにより改善されていた。しかしこの添加剤はその高い毒性故に除去しなければならない。グラフェン−ベースのドーピング剤をレザーに塗布することは、天然レザーのなめしの間／その後又はコラーゲン・レザーの製造ステップの間、表皮剥離と破断に対する耐性を大幅に改善する。グラフェン−ベースの添加剤は、レザーより吸収される添加剤であり、グラフェン・フラグメントを有し、これが処理されたレザーの内側に埋設して残り、それを強化する。
【００２６】
これによりこの多層構造材料の使用が、表皮剥離と破断による強い摩耗に晒されるような応用分野で可能となる。例えば重量物を搬送する自転車／オートバイの防護服、スキー等のジャケット、ズボン、グローブ、リュックサック、スーツケース、財布等の製造に向いている。
【００２７】
レザー層は赤外線反射剤（infrared-reflecting agent）でコーティングしてもよい。これにより太陽光に晒されたときの材料の温度の上昇を抑え、このような環境下での過熱を減らす。
【００２８】
更に水を吸収せず（non-water-absorbing）通気性のある材料製の強化層を、加水分解耐性のある接着剤で非積層構成で接着することにより、通気性を維持できる。この通気性と防水性のある材料層はレザー層と強化層の間に配置される。
【００２９】
強化層は、組立体／製品の通気性と防水性の特性を変えないが、通気性と防水性の層を、防水性を損なう摩耗、すりむき、引き裂き等から保護する。
【００３０】
別の構成として更にはそれに加えて、水を吸収しない通気性のある材料からなる３Ｄファブリック層（3D fabric layer）を、加水分解耐性のある接着剤を積層しない形態（これにより通気性を維持する）で接着配置することもできる。この通気性と防水性のある材料層は３Ｄファブリック層とレザー層の間に配置される
【００３１】
３Ｄファブリック層は、得られた多層構造材料に追加的な詰め物（padding）を提供する。この詰め物が、防水性と通気性のある層を保護し、その内部で空気の循環を可能とする。これにより、得られた多層構造材料の通気性の機能を改善する。
【００３２】
３Ｄファブリックとは、糸が三次元のパターンに従って織られた繊維である。３Ｄファブリックは、各スティッチ内で、各スティッチ内で使用されるファイバの厚さ和よりも厚いファブリックを得る。そしてギャップがファブリック内に残り、これによりより大きなボリュームを得る。
【００３３】
本発明の他の実施例によれば、加熱用抵抗体を多層構造材料の間に含めてもよい。この加熱用抵抗体は電源に接続される。この構成により加熱された又は加熱する多層構造材料が得られる。
【００３４】
本発明の多層構造材料は、バッグ、リュックサック、スーツケース、財布等の少なくとも一部、室内装飾品の一部、衣装の一部に使用される。
【００３５】
多層構造のレザー材料を、衣服（例、ジャケット、コート、ズボン、靴、グローブ）に使用することより、雨水が外から内に入り込むのを阻止しながら、体熱の発散と発汗が可能となる。グラフェンを含めることにより、衣服により提供される物理的保護を改善できる。３Ｄファブリックを含めることにより、通気性を改善し衣服を冷却する。加熱用抵抗体を含めることにより、寒冷地において暖かさを改善する。
【００３６】
多層構造のレザー材料を、リュックサック、バッグ、財布、スーツケース等に使用することにより、外の水あるいは雨水がその内容物を濡らすことなく、かつ内部の湿度はその中で結露することがなく外に放出される。
【００３７】
多層構造材料はシームを有する。このシームは、シームの上部に接着された防水性のある接着剤によりシールされ、これによりシームの完全な防水性を達成する。
【００３８】
バッグ又はスーツケース内の空気を冷却することにより、内部空気の湿分が結露することになる。本発明の多層構造のレザー材料の通気性の機能により、湿分は放出され結露を回避できる。
【００３９】
加熱用抵抗体を含めることにより、バッグ又はスーツケースの内部温度を常に外部温度よりも若干高くすることができ、内部で結露が発生しないようにすることができる。これは特に電子部品を運ぶバッグの場合重要である。さもないと電子部品は内部の結露で損傷が起きることになる。
【００４０】
多層構造のレザー材料を室内装飾品（家具）に使うことにより、その室内装飾品に接触するユーザの通気性の機能が上がることになる。通常シートに座るユーザの足と背中の通気性を改善することになる。本発明の材料の防水性の特性により、室内装飾品は洗濯可能となり、屋外での使用に適するようになる。
【００４１】
室内装飾品で用いられる材料にグラフェンを含めることにより、室内装飾品の寿命を改善できる。３Ｄファブリックを含めることにより、通気性を改善し、温暖地域でも熱的快適性が改善され、柔らかくかつより気持ちよい材料になる。
【００４２】
加熱用抵抗体を多層構造材料に含めることにより、温められた室内装飾品は寒冷地でもより大きな快適さを提供できる。
【図面の簡単な説明】
【００４３】
【図１】本発明の一実施例による多層構造レザー材料の一部を示す展開図。
【図２】本発明の他の実施例による加熱用抵抗体と３層からなる多層構造レザー材料の一部を示す展開図。この加熱用抵抗体は、フレキシブルなフィラメント製の巻回状態の形態で通気性と防水性のある層と強化層の間に配置される。
【発明を実施するための形態】
【００４４】
本発明の一実施例によれば、以下に述べる層を具備する通気性と防水性のある多層構造レザーが提供される。
【００４５】
天然のレザー層１０は、硬化処理（curing treatment）の間、シリコン・エステル（silicone esters）でコーティングされ、疎水性特性（hydrophobic property）を付与し、その後、微細な（厚み方向に）貫通する貫通小孔１１が形成される。
【００４６】
選択的事項として、天然のレザー層１０の一方の側は、貫通小孔を形成する前に、ポリウレタン・ワニス（polyurethane varnish）の表面コーティング１２を形成してもよい。別の方法として、天然のレザー層１０をグラフェン・ベースのドーピング剤（graphene-based doping agent）で処理し、破裂・はく離に対する耐性を向上させてもよい、
【００４７】
かくして得られたレザー層１０は、貫通小孔１１の存在により通気性のあるが、水は貫通小孔１１を通過しない為、防水性ではないが疎水性処理により水は吸収しない。処理済みのレザーの疎水性の特性により、毛細管現象による小孔を通過する水の吸収を減らす或いは阻止する。
【００４８】
多層構造のレザー材料を形成する別の層は、通気性と防水性のある材料層２０である。これにより、空気と湿分は通過させるが液状の水の通過は阻止する。
【００４９】
材料層２０は複数の小孔を有する層である。この小孔のサイズは、水滴の大きさの数千分の一より小さく、水蒸気の分子（water vapour molecule）の数百分倍大きい。この範囲のサイズの小孔は、水滴の通過は阻止するが、水蒸気の通過は阻止しない。
【００５０】
選択的事項として、第３層を、多層構造材料に含めることができ、材料層２０をカバーし、それを保護する、この追加の層は、非吸収性で通気性のある材料製の強化層３０または非吸収性で通気性のある３Ｄの繊維層でもよい。
【００５１】
選択的事項として、図２に示すように、加熱用抵抗体４０を、柔軟性のあるケーブルの形態で、多層構造の複数の層の間に埋設してもよい。加熱用抵抗体４０が電源例えばバッテリーに接続されている時は、分散して発熱する。加熱用抵抗体４０の一例は、巻きケーブルの形態で示されている。
【００５２】
多層構造レザー材料の全て層を重ね合わせ、加水分解耐性のある接着剤（即ち水あるいは水蒸気に接触しても劣化しない接着剤）で、非積層構造（即ち層の間にシート（通気性バリア）を形成しない構造）となるよう互いに接着する。
【００５３】
接着剤は、スプレーの形態で分散させる。その結果、接着剤は接着すべき表面全体で互いに分離した飛沫あるいは微飛沫の形態で滞留する。その直後に層を組み立てる。
【００５４】
本発明の他の実施例は、接着すべき側の一方の表面全体に粉末形態で接着剤を分散させ、その後層を重ねて、その接着剤の粉末粒子を加熱することにより格子（grille）を通過させ、接着剤の粉末粒子を活性化して接着する。
【００５５】
本発明の他の実施例は、接着剤を接着すべき表面全体に飛沫あるいは離間したラインの形態で制御しながら配置する。
【００５６】
上記した解決法のいずれも表面全体に接着を形成するが、接着剤が本発明の多層構造材料の通気性に対し障害とならないようにする。
【００５７】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。「少なくとも１つ或いは複数」、「と／又は」は、それらの内の１つに限定されない。例えば「Ａ，Ｂ，Ｃの内の少なくとも１つ」は「Ａ」、「Ｂ」、「Ｃ」単独のみならず「Ａ，Ｂ或いはＢ，Ｃ更には又Ａ，Ｂ，Ｃ」のように複数のものを含んでもよい。「Ａ，Ｂ，Ｃの内の少なくとも１つ」は、Ａ，Ｂ，Ｃ単独のみならずＡ，Ｂの組合せＡ，Ｂ，Ｃの組合せでもよい。「Ａ，Ｂと／又はＣ」は、Ａ，Ｂ，Ｃ単独のみならず、Ａ，Ｂの２つ、或いはＡ，Ｂ，Ｃの全部を含んでもよい。本明細書において「Ａを含む」「Ａを有する」は、Ａ以外のものを含んでもよい。特に記載のない限り、装置又は手段の数は、単数か複数かを問わない。
【符号の説明】
【００５８】
１０：レザー層
１１：細小孔（小孔）
１２：表面コーティング
２０：通気性と防水性のある材料層
３０：強化層
４０：加熱用抵抗体
【図１】
2019217772.tif 000003
【図２】
2019217772.tif 000004
【外国語明細書】
2019217772000001.pdf